(57)【要約】【課題】カード基材として通常使用されるＰＶＣ等を使用し、表面保護層としてアクリル系樹脂を使用したカードにおいて、第一の課題はアクリル系樹脂表面保護層の剥離を防止することであり、第二の課題は、前記カードのアクリル系樹脂表面保護層の上にホログラム転写層が形成されているカードを製造する際に、現用のホログラム転写箔の感熱接着剤およびカードの表面層を変更せずに、ホットスタンプの金型の温度設定幅を広くして、転写不良と白濁の同時発生を防止することである。また、たとえ転写不良と白濁発生が同時発生しても、それらを合計した不良率が従来法より減少するようにすることである。【解決手段】該カード基材と表面保護層の間に塩化ビニル−酢酸ビニル共重合系樹脂よりなる中間層を有することを特徴とするカードである。【選択図】図５
2010089374.tif 000002
【特許請求の範囲】
【請求項１】
少なくとも表面が塩化ビニル樹脂、易接着処理を施したポリエチレンテレフタレート、ＰＥＴ−Ｇ、ポリエチレンテレフタレート−ポリカーボネートのポリマーアロイ、ポリエチレンテレフタレート−ポリアリレートのポリマーアロイのいずれかであるフィルムをカード基材とし、該カード基材上にアクリル系樹脂の表面保護層を有するカードにおいて、該カード基材と表面保護層の間に塩化ビニル−酢酸ビニル共重合系樹脂を主体とする中間層を有することを特徴とするカード。
【請求項２】
前記塩化ビニル−酢酸ビニル共重合系樹脂の加重平均分子量が５００００〜６００００の範囲内であることを特徴とする請求項１に記載のカード。
【請求項３】
前記中間層の厚さが０．１〜３．０μｍの範囲内であることを特徴とする請求項１または２に記載のカード。
【請求項４】
前記中間層の厚さが０．５〜２．０μｍの範囲内であることを特徴とする請求項１または２に記載のカード。
【請求項５】
前記表面保護層上の少なくとも一部にホログラム層が熱転写されてなることを特徴とする請求項１〜４のいずれか１項に記載のカード。
【請求項６】
少なくとも表面が塩化ビニル樹脂、易接着処理を施したポリエチレンテレフタレート、ＰＥＴ−Ｇ（非結晶性ポリエチレンテレフタレート）、ポリエチレンテレフタレート−ポリカーボネートのポリマーアロイ、ポリエチレンテレフタレート−ポリアリレートのポリマーアロイのいずれかであるフィルムをカード基材とし、該カード基材上に塩化ビニル−酢酸ビニル共重合系樹脂を主体とする中間層を形成する工程、中間層上にアクリル系表面保護層を形成する工程、表面保護層上の少なくとも一部にホログラム層を熱転写する工程を、有することを特徴とするカードの製造方法。
【請求項７】
前記塩化ビニル−酢酸ビニル共重合系樹脂の加重平均分子量が５００００〜６００００の範囲であることを特徴とする請求項６に記載のカードの製造方法。
【請求項８】
前記中間層の厚さが０．１〜３．０μｍの範囲内であることを特徴とする請求項６または７に記載のカードの製造方法。
【請求項９】
前記中間層の厚さが０．５〜２．０μｍの範囲内であることを特徴とする請求項６または７に記載のカードの製造方法。
【発明の詳細な説明】
【技術分野】
【０００１】
本発明は、磁気カード、ＩＣカード、クレジットカード、会員証などのカードに関するものであり、特に表面保護層の接着性の改良およびホログラム層の転写性の改良を図ったカードに関する。
【背景技術】
【０００２】
近年、例えば銀行、クレジット会社、金融関係の企業、等のサービス産業分野では特に各種のカード、例えばキャッシュカード、従業員証、社員証、会員証、学生証、免許証等を発行する場合が非常に多くなっている。
【０００３】
従来のカードの構造は、例えば図１の断面図に示すように、カード基材１の上にスクリーン印刷による隠蔽層２、スクリーン印刷による絵柄や文字３、オフセット印刷による絵柄や文字４が形成され、それらを覆うように全面に表面保護層５が形成され、さらにホログラム層６が熱転写法によって形成された構造である。隠蔽層２は、図示してないがその下に例えば磁気記録層等があり、それを隠蔽するための層である。
【０００４】
カード基材１にはポリ塩化ビニル樹脂が多用されるが、その他ポリエチレンテレフタレート（ＰＥＴ）やＰＥＴの共重合樹脂も使用される。
【０００５】
スクリーン印刷はインキの膜厚を厚くすることができるので、下地の色に影響されずに所定の色を出すことができる。隠蔽層の形成や、重量感のある色が必要な絵柄の印刷に使用される。一方、オフセット印刷はカードの製造において最も頻繁に使用され、絵柄や文字の印刷に使用される。カードの製造には、通常、スクリーン印刷とオフセット印刷が併用されている。
【０００６】
ホログラム層６は偽造防止効果が高く、また、人目に付きやすく、意匠性も高いので、カードのセキュリティ対策として好んで採用されるようになっている。
【０００７】
表面保護層５は、摩擦、引っ掻きなどによって、カード基材、印刷された絵柄や文字、隠蔽層が傷つき、剥がれてしまうことを防止するために設けられている。表面保護層として、通常はアクリル系の樹脂が使用されている。しかし、カード基材、スクリーン印刷部、オフセット印刷部との接着性が完全でなく、セロファンテープ剥離テストを行うと、僅かであるが表面保護層が剥離する状態であり、改良が必要であった。
【０００８】
本発明者はアクリル系樹脂表面保護層の接着性の改良方法として、カード基材とカード表面保護層の間に中間層を設けることを試み、ポリ塩化ビニル系樹脂、ポリ塩化ビニル−ＥＶＡ系樹脂、ＥＶＡ系樹脂、アクリル系樹脂、塩化ビニル−酢酸ビニル共重合系樹脂等を検討した。その際、エンボス時にクラックが発生しないこと、薬品耐性が良好であることを条件とした。その結果、中間層の材料として塩化ビニル−酢酸ビニル共重合系樹脂を使用すると、上記の条件を満足するとともに、表面保護層の剥離を防止できることを見いだした。
【０００９】
さらに、予期せぬ効果として、中間層に塩化ビニル−酢酸ビニル共重合系樹脂を使用すると、ホログラム層の転写時の不良発生に対しても効果があることに気づいた。この点について検討を続けた結果、本発明に到った。
【００１０】
先ずホログラム層の転写時の不良発生について述べる。通常、ホログラム層は、別途作
成したホログラム転写箔上のホログラム層を、表面保護層を形成したカードの所定部に、ホットスタンプ法等の熱転写法によって形成している。
【００１１】
図２はホログラム転写箔の構造を説明するための断面説明図である。ホログラム転写箔２０の構造は、支持フィルム２１の一面に剥離層２２があり、その下にホログラムの表面保護層２３があり、さらにホログラム形成層２４があり、さらに接着剤層２５がある構造である。ホログラム層６として熱転写される部分はホログラムの表面保護層２３、ホログラム形成層２４、接着剤層２５である。接着剤としては通常熱転写を可能とするために、感熱接着剤が使用されている。
【００１２】
ホットスタンプによるホログラム層の熱転写の方法を、図３に基づいて、以下に述べる。図３は、図１に示したカードの表面へホットスタンプ法によってホログラム層を転写する方法の説明図である。図３（ａ）において、カード基材１に隠蔽層や絵柄等を形成し、さらにカード表面保護層５形成した状態のカードが、ホットスタンプ台３１の上にセットされ、その上方にホログラム転写箔２０が接着剤層をカードの表面保護層５に相対するように軽く伸張された状態でセットされている。さらにその上方にホットスタンプ金型３２がカードの所定位置をプレスするようにセットされている。ホットスタンプの金型３２のサイズが転写されるホログラム層のサイズである。また、金型３２の内部には、電気ヒータ、温度センサーが埋め込まれ、外部の自動制御装置によって、金型が所定の温度になるように、制御されている。図３（ａ）は金型３２が下方へ降りる直前の状態である。
【００１３】
図３（ｂ）は、金型３２が降り、所定の条件（圧力、温度、時間）でホログラム層６をカードの表面保護層５の所定部分に接着し、金型３２が再び元の位置に復帰した状態を示す図である。この状態の後、ホログラム転写箔２０は左方へ所定の距離送られ、新規のカードがセットされ、ホットスタンプがくり返される。
【００１４】
ホットスタンプの条件は、通常、圧力２０〜１００×ＭＰａ、時間０．１〜１．０秒である。また、ホットスタンプの金型の温度は、本来はホログラム転写箔に接する部位の温度を測定して、制御すべきであるが、実際は金型の内部の温度を測定していること、および金型の熱容量が大きいこともあり、連続してホットスタンプしていても、金型の表面温度には数℃の変動幅がある。この数℃の変動幅は、通常の自動温度制御システムの温度管理幅の限界に近く、変動幅を小さくすることはかなり困難である。
【００１５】
ホットスタンプ時にホログラム転写箔を加熱加圧する金型３２の表面温度が低いと、ホログラム層の接着剤層２５が不十分にしか融解せず、カードの表面保護層５への接着力が低下し、ホログラム層６の端部等が転写されない事故が発生する。
【００１６】
図４（ａ）はカード表面に転写されたホログラム層６の外観が良好な状態を示し、図４（ｂ）はホログラム層６に転写されない部分が発生した状態を示す。生産時に転写されない部分が発生した場合には、目視検査等によって、不良を発見することができる。しかし、一見すると、端部まで完全に転写されているように見えても、カード表面との接着力が不足していて、カードを使用している間にホログラム層の一部が剥離してしまうという事故が発生することがある。この問題に対しては、後に述べるセロファンテープ剥離テストを行って、可否を判定している。
【００１７】
ホログラム転写箔の接着剤として接着温度の低い感熱接着剤を使用すれば、転写温度が低温であっても接着力を高くすることができる。しかし、カードの仕様として、真夏の自動車の中に加圧状態で放置されるという厳しい使用条件でも変形しないこと、剥がれが発生しないこと、他の物とのブロッキングがないことなどの厳しい仕様があるので、感熱接着剤として接着温度、ガラス転位点、軟化点が現用の接着剤より低いものを使用すること
は難しい（特許文献１参照）。
【００１８】
また、カードに要求される特性として、保管時に裏写りしないこと、表面の傷つき難さがある程度以上であることが求められている。保管時の裏写りとは、製造されたカードは、１００〜５００枚単位で、カード面を揃えて、帯掛けやストレッチフィルムによるシュリンク包装を行って、輸送中に表面に傷が付くことを防止し、縦置き状態で箱詰めにして、出荷される。しかし、この状態で長期に保管されると、カード面に多少の凹凸がある場合、カードに柔軟な部分があると、隣接するカード面に食い込み、凹凸模様が転写されることをいう（裏写り現象）。ひどい場合にはブロッキングが発生してしまう。
【００１９】
また、カード表面保護層を変更して転写温度を低下する方法は、上記のホログラム転写箔の接着剤を低温接着できるものに変更することが難しい理由と同じ理由で難しい。通常、転写温度の最低値は１４０℃であり、これより低いと上記の仕様を満足するようにすることが難しい。実際には、１４０℃で転写する場合には、ホットスタンプの加熱加圧時間を長くしないと、転写不良が発生する。１５０℃にすれば、実用的な加熱加圧時間で転写することができる。
【００２０】
一方、金型の表面温度が高すぎると、接着不良の問題は発生しないが、転写されたホログラム層が白濁する現象が発生し、偽造防止効果が低下すると共に、見栄えが悪くなる。通常のホログラム転写箔では、１６０℃付近で白濁が発生する。対策として、ホログラム層に使用する材料を変更して、白濁が発生する温度を高くする方法が考えられる。ホログラム層の白濁については、特許文献２に記載があり、ホログラム形成層に使用される樹脂の動的貯蔵弾性率が１２０℃から１８０℃において５．０×１０7Ｐａ以上であり、１００℃以上の温度域にガラス転移点がある樹脂が好ましいとしている。そして、この条件を満たす新規の材料を使用することによって１８０℃で転写しても、白濁が発生しなかったと述べている。
【００２１】
しかし、１６０℃で白濁するホログラム転写箔が、得意先から供給される場合があり、その場合には金型の設定温度を１５０℃から白濁が発生しないぎりぎりの温度範囲内に設定する必要がある。通常、金型で加熱加圧する時間は、０．１〜０．５秒程度であり、生産性向上のため、できるだけ短時間にすることが求められている。そのため、金型の温度を限度まで高くすることが求められている。
【００２２】
このため、接着不良が発生しない下限温度と、ホログラム層に白濁が発生しない上限温度の幅が、ホットスタンプの金型の設定温度幅としてほとんどなくなり、接着不良と白濁の両方の不良が同時に発生する状況で生産せざるを得ない場合がある。
【００２３】
なお、特許文献３には、ホログラム層の上に形成した受像層に昇華熱転写記録を行うと、記録用ヘッドの加圧・加熱によってホログラム層の像の鮮明度が低下するが、これを防止するためホログラム層の下にクッション層を形成することが記載されている。クッション層としてポリオレフィン層、湿気硬化型ホットメルト接着剤層が挙げられている。しかし、昇華熱転写記録の際にどの程度の圧力、温度がホログラム層に印加されるのかの記載がない。また加熱・加圧によってホログラム層がどのように不鮮明になるのかについての記載がない。さらに、クッション層の引っ張り弾性率が１９６×１０7Ｐａ以下、破断伸びが１００％以上と規定されているが、その裏付けとなるデータ、テスト結果が記載されていない。
【００２４】
公知文献を以下に示す。
【特許文献１】特開２００６−８８５２４号公報
【特許文献２】特開２００２−２６８５２３号公報
【特許文献３】特開２０００１−３０６６８号公報
【特許文献４】特開平１０−８６３号公報
【特許文献５】特開平１０−１８７０４６号公報
【特許文献６】特開２００１−１５２０５２号公報
【発明の開示】
【発明が解決しようとする課題】
【００２５】
カード基材として通常使用されるＰＶＣ等を使用し、表面保護層としてアクリル系樹脂を使用したカードにおいて、第一の課題はアクリル系樹脂表面保護層の剥離を防止することであり、第二の課題は、前記カードのアクリル系樹脂表面保護層の上にホログラム転写層が形成されているカードを製造する際に、現用のホログラム転写箔の感熱接着剤およびカードの表面層を変更せずに、ホットスタンプの金型の温度設定幅を広くして、転写不良と白濁の同時発生を防止することである。また、たとえ転写不良と白濁発生が同時発生しても、それらを合計した不良率が従来法より減少するようにすることである。
【課題を解決するための手段】
【００２６】
本発明は、上記の課題に鑑みてなされたものであって、請求項１に係わる発明は、少なくとも表面が塩化ビニル樹脂、易接着処理を施したポリエチレンテレフタレート、ＰＥＴ−Ｇ（非結晶性ポリエチレンテレフタレート）、ポリエチレンテレフタレート−ポリカーボネートのポリマーアロイ、ポリエチレンテレフタレート−ポリアリレートのポリマーアロイのいずれかであるフィルムをカード基材とし、該カード基材上にアクリル系樹脂の表面保護層を有するカードにおいて、
該カード基材と表面保護層の間に塩化ビニル−酢酸ビニル共重合系樹脂を主体とする中間層を有することを特徴とするカードである。
【００２７】
請求項２に係わる発明は、前記塩化ビニル−酢酸ビニル共重合系樹脂の加重平均分子量が５００００〜６００００の範囲内であることを特徴とする請求項１に記載のカードである。
【００２８】
請求項３に係わる発明は、前記中間層の厚さが０．１〜３．０μｍの範囲内であることを特徴とする請求項１または２に記載のカードである。
【００２９】
請求項４に係わる発明は、前記中間層の厚さが０．５〜２．０μｍの範囲内であることを特徴とする請求項１または２に記載のカードである。
【００３０】
請求項５に係わる発明は、前記表面保護層上の少なくとも一部にホログラム層が熱転写されてなることを特徴とする請求項１〜４のいずれか１項に記載のカードである。
【００３１】
請求項６に係わる発明は、少なくとも少なくとも表面が塩化ビニル樹脂、易接着処理を施したポリエチレンテレフタレート、ＰＥＴ−Ｇ（非結晶性ポリエチレンテレフタレート）、ポリエチレンテレフタレート−ポリカーボネートのポリマーアロイ、ポリエチレンテレフタレート−ポリアリレートのポリマーアロイのいずれかであるフィルムをカード基材とし、該カード基材上に塩化ビニル−酢酸ビニル共重合系樹脂を主体とする中間層を形成する工程、中間層上にアクリル系表面保護層を形成する工程、表面保護層上の少なくとも一部にホログラム層を熱転写する工程を、有することを特徴とするカードの製造方法である。
【００３２】
請求項７に係わる発明は、前記塩化ビニル−酢酸ビニル共重合系樹脂の加重平均分子量が５００００〜６００００の範囲であることを特徴とする請求項６に記載のカードの製造方法である。
【００３３】
請求項８に係わる発明は、前記中間層の厚さが０．１〜３．０μｍの範囲内であることを特徴とする請求項６または７に記載のカードの製造方法である。
【００３４】
請求項９に係わる発明は、前記中間層の厚さが０．５〜２．０μｍの範囲内であることを特徴とする請求項６または７に記載のカードの製造方法である。
【発明の効果】
【００３５】
請求項１の効果は、表面保護層として通常使用されるアクリル系樹脂を使用する場合に、カード基材との接着性が不足して剥離が発生することがある。塩化ビニル−酢酸ビニル共重合系樹脂を主体とする中間層を設けることによって、該表面保護層が剥離しないようにすることができる点である。
【００３６】
請求項２、７の効果は、中間層に使用する塩化ビニル−酢酸ビニル共重合系樹脂の加重平均分子量を５００００〜６００００の範囲とすることによって、カード表面の傷つき難さ、および保管時の裏写り難さが実用的な範囲内であり、しかもホログラム層の接着力が十分なカードとその製造方法を提供することができる点である。
【００３７】
請求項３、８において、塩化ビニル−酢酸ビニル共重合系樹脂を主体とする中間層の厚さを０．１μｍ〜３．０μｍとしているが、０．１μｍ以下ではホログラム層の転写不良の減少に効果がなく、またホログラム層の白濁発生減少にも効果がない。一方３．０μｍ以上では保管時の裏写りなしの基準を満足しなくなり、キズが発生し易くなる。また、製造時に乾燥し難くなる。
【００３８】
さらに好ましくは、塩化ビニル−酢酸ビニル共重合系樹脂を主体とする中間層の厚さは、請求項４、９において限定しているように、０．５〜２．０μｍである。傾向として、中間層の厚さを増すと、ホログラム層の接着性が向上し、また白濁の発生が減少するが、カード表面の傷つき難さとカードの保管性が低下する。０．５〜２．０μｍの範囲でバランスのよいカード特性を得ることが容易になり、また製造時の問題が少なくなり、不良発生率が減少する。
【発明を実施するための最良の形態】
【００３９】
図５は、本発明において、塩化ビニル−酢酸ビニル共重合系樹脂の中間層を形成するタイミングを説明するためのカードの断面説明図である。図５（ａ）は、スクリーン印刷２、３、オフセット印刷４を行った後に、塩化ビニル−酢酸ビニル共重合系樹脂を主体とする中間層７を、形成し、さらに表面保護層５を形成した場合の断面構造である。また、図５（ｂ）は、スクリーン印刷２、３とオフセット印刷４の間に塩化ビニル−酢酸ビニル共重合系樹脂を主体とする中間層を形成し、さらに表面保護層５を形成した場合の断面構造である。図５（ｃ）は、カード基材１に中間層７を形成した後に、スクリーン印刷２、３、オフセット印刷４を行い、次ぎに表面保護層５を形成した場合の断面構造である。
【００４０】
中間層を上記のいずれのタイミングで形成しても、後のテストの項で示すように、エンボス適性、表面保護層剥離、ホログラム層接着性、ホログラム層の白濁、カード保管安定性、カード表面傷つき難さについて、同一の結果を得た。すなわち、本発明において、中間層を形成するタイミングは、図５（ａ）、（ｂ）、（ｃ）のいずれであってもよい。
【００４１】
本発明において中間層に使用することができる塩化ビニル−酢酸ビニル共重合系樹脂は塩化ビニル／酢酸ビニル＝８５：１５のものである。中間層には、この塩化ビニル−酢酸ビニル共重合系樹脂を主体とし、ポリ塩化ビニル、エチレン−酢酸ビニル共重合樹脂を合計２０質量％まで含有させてもよい。
【００４２】
本発明が対象としているカード基材は基本的にはポリ塩化ビニル（ＰＶＣ）製のものであるが、その他のカード基材、例えばポリエチレンテレフタレートに易接着処理を施したもの、ＰＥＴ−Ｇ（テレフタル酸とグリコールと１，４シクロヘキサンジメタノールの共重合体）、さらにはポリエチレンテレフタレート樹脂の表面にポリエチレンテレフタレート−ポリカーボネート、ポリエチレンテレフタレート−ポリアリレートなどの層を形成したのもの、を用いることができる。
【００４３】
まずエンボス時にクラックが発生しない塩化ビニル−酢酸ビニル共重合系樹脂中間層の加重平均分子量の範囲を調べた。厚さを０．１〜３．０μｍとした場合に加重平均分子量が３００００〜８００００の範囲で、正常なエンボスパターンを形成することができた。
【００４４】
本発明が対象としているアクリル系樹脂の表面保護層としては、ＵＶ硬化型アクリル系樹脂、イソシアネート使用２液反応硬化型アクリル系樹脂、両者の混合型のアクリル系樹脂がある。具体的には、例えば特許文献４に記載されている分子中に２個以上のアクリロイル基やメタクリロイル基を有するモノマーやオリゴマーに重合開始剤を添加したもの、特許文献５に記載されているウレタンアクリレート、ポリエステルアクリレート、エポキシアクリレート、ポリエーテルアクリレートに、単官能、多官能モノマーを添加し、光反応硬化剤や増感剤を添加したもの、特許文献６に記載されている紫外線硬化型ウレタンアクリレートの水性エマルションタイプなどがある。
【００４５】
これらアクリル系樹脂の表面保護層の厚さは０．５〜４μｍであり、通常グラビアコート、ロールコート、スクリーン印刷、オフセット印刷を使用して塗布、形成されている。
【００４６】
アクリル系樹脂の表面保護層の剥離は、カード基材がＰＶＣである場合にも、またポリエチレンテレフタレート系である場合にも発生し、塩化ビニル−酢酸ビニル共重合系樹脂を主体とする中間層として形成することによって、防止することができる。後に示すテスト結果において、塩化ビニル−酢酸ビニル共重合系樹脂の中間層の厚さを０．１〜３．０μｍとした場合に表面保護層が全く剥離しないという効果があった。（表１参照）。
【００４７】
塩化ビニル−酢酸ビニル共重合系樹脂を主体とする中間層を形成することによる、ホログラム層の熱転写時の適正転写温度範囲を広げる効果は、ＰＶＣ以外のカード基材においても同様に発揮される。
【００４８】
中間層を図５（ａ）、（ｂ）、（ｃ）に示す３種のタイミングで形成すると共に、以下の条件で中間層に塩化ビニル−酢酸ビニル共重合系樹脂単体を使用し、その分子量を変えてカードを作成し、ホログラムの転写性（接着性）、ブロッキングの発生程度、表面の傷つき易さ、を比較検討した。
・カード基材：カード用塩化ビニル樹脂。厚さ０．６５ｍｍ
・隠蔽層、絵柄印刷層（１）：スクリーン印刷。スクリーンインキの樹脂分は塩化ビニル−酢酸ビニル共重合体。
・絵柄印刷層（２）：オフセット印刷。オフセットインキの樹脂分は塩酢ビ樹脂：アクリル系樹脂＝１：１
・中間層：塩化ビニル−酢酸ビニル共重合系樹脂単体をスクリーン印刷（版のメッシュ＝
３００線）で乾燥厚さ１．０μｍに塗布した。
・透明保護層：ＵＶ硬化型アクリル系樹脂（乾燥膜厚１μｍ）。ロールコートで形成した。
・ホログラム層の転写：ホットスタンプの金型の設定温度１５０℃、加圧加熱時間０．３秒、圧力６０ＭＰ。
【００４９】
＜ホログラム層の接着強度の評価方法＞
ＪＩＳ  Ｋ  ５６００に準拠した方法を使用した。すなわち、２．５４ｍｍ幅のセロファンテープをカード上のホログラム層に貼り付け、１分間放置した後、セロファンテープを９０度剥離して、ホログラム層がカードから剥離した部分を目視で検査。
【００５０】
＜カード基材からのアクリル系樹脂の保護層の剥離の評価＞
ホログラム層の接着強度の評価方法と同じ方法で評価した。
【００５１】
＜カード保管時の裏写り、ブロッキング性の評価方法＞
５枚のカードを同一面方向にして上下に重ね、上から２．５ｋＰａの加重をかけ、恒温槽（４０℃、９０％ＲＨ）に４８時間放置。取り出して、隣接するカード同士間の張り付きの有無、絵柄の転移の有無、ホログラムなどの凹凸の移りの有無、を目視で検査した。
【００５２】
＜カード表面の傷つき難さの評価方法＞
ネールスクラッチ（法）すなわち、カード面（塩酢ビ層を形成した面）に爪を当てて擦る方法で検査。擦る強さは毎回同じになるようにした。傷の程度は目視で検査した。
【００５３】
評価結果を表１に示す。
【００５４】
【表１】
2010089374.tif 000003
表１に見られるように、塩化ビニル−酢酸ビニル共重合系樹脂（８５：１５）で加重平均分子量が５〜６万の場合に、アクリル系樹脂の表面保護層の剥離がなく、ホログラム転写箔の接着性が良好であり、またブロッキングも発生せず、さらに表面に傷がつき難い、という良好な結果であった。
【００５５】
アクリル系樹脂の表面保護層の剥離については、塩化ビニル−酢酸ビニル共重合系樹脂を用いた場合、第一にカード基材である塩化ビニル樹脂、易接着処理を施したＰＥＴ−Ｇ樹脂に対して中間層は接着性がよい。また、アクリル系カード表面保護層に対して、元来塩化ビニル−酢酸ビニル共重合系樹脂は接着性が良好である。またスクリーン印刷の部分では、塩化ビニル−酢酸ビニル共重合系樹脂はスクリーンインキのビヒクルとして使用されているので、接着性は極めて良好である。また、塩化ビニル−酢酸ビニル共重合系樹脂は、オフセットインキの樹脂分は塩酢ビ樹脂：アクリル系樹脂＝１：１なので、接着性は良好である。このため、このテストにおいてアクリル系樹脂の接着性が良好であったと考えられる。
【００５６】
この結果をもとに、実生産において、中間層として、塩化ビニル−酢酸ビニル共重合系樹脂（８５：１５）で加重平均分子量が５２０００のものを使用した。その結果、中間層を設けない従来の場合は、不良発生率が転写不良・白濁合わせて、１〜３％であったものが、０．５％以下に減少するという良好な結果を得た。
【００５７】
あるメーカのホログラム転写箔の場合、ホログラム層の転写において、塩化ビニル−酢酸ビニル共重合系樹脂の中間層がない場合に１６０℃で白濁が発生する。しかし、本実施形態のごとく、塩化ビニル−酢酸ビニル共重合系樹脂の中間層を形成すると、１６０℃では白濁が発生しなくなるという効果が得られる。すなわち白濁が発生するホットスタンプ温度が上昇する。なぜそうなるのかについて明確な理由を見いだしていない。しかし、加重平均分子量が５２０００の塩化ビニル−酢酸ビニル共重合系樹脂のガラス転位点が６５℃〜７５℃であり、この中間層がホットスタンプ時の一瞬の熱圧衝撃を吸収するクッション層として作用して、ホログラム層のダメージを少なくする効果を発揮すると考えている。
【００５８】
なお従来技術の項で述べたが、特許文献３には、ホログラム層の下にクッション層を形成することが記載されている。目的は、ホログラム層の上に形成した受像層に昇華熱転写記録を行うと、記録用ヘッドの加圧・加熱によってホログラム層の像の鮮明度が低下するが、これを防止するためであるとしている。そして、クッション層としてポリオレフィン層、湿気硬化型ホットメルト接着剤層が挙げている。しかし、昇華熱転写記録の際にどの程度の圧力、温度がホログラム層に印加されるのかの記載がない。また、加熱・加圧によってホログラム層がどのように不鮮明になるのかについての記載がない。さらに、本発明の中間層の材料である塩化ビニル−酢酸ビニル共重合系樹脂についての記載がない。
【図面の簡単な説明】
【００５９】
【図１】従来のカードの構造の１例を説明するための断面説明図である。
【図２】ホログラム転写箔の構造を説明するための断面説明図である。
【図３】ホットスタンプ法によるホログラム層の熱転写を説明するための図である。
【図４】カード上へのホログラム層の転写状態を説明するための図である。
【図５】カード上に中間層を設けるタイミングを説明するための断面説明図である。
【符号の説明】
【００６０】
１：カード基材
２：隠蔽層
３：スクリーン印刷による絵柄、文字
４：オフセット印刷による絵柄、文字
５：表面保護層
６：ホログラム層
７：中間層
１０：カード
２０：ホログラム転写箔
２１：支持フィルム
２２：剥離層
２３：ホログラム表面保護層
２４：ホログラム形成層
２５：接着剤層
３１：ホットスタンプ台
３２：ホットスタンプ金型
【図１】
2010089374.tif 000004
【図２】
2010089374.tif 000005
【図３】
2010089374.tif 000006
【図４】
2010089374.tif 000007
【図５】
2010089374.tif 000008